(57)【特許請求の範囲】
【請求項１】
硫酸触媒の存在下、１，３−アダマンタンジオールと（メタ）アクリル酸を反応させてアダマンチルモノ（メタ）アクリレートを製造する方法において、ナトリウムのハロゲン化物の含有量が０．１重量％以下の１，３−アダマンタンジオールを、オクタンおよびトルエンを混合した溶媒を用いて（メタ）アクリル酸と反応させることを特徴とするアダマンチル（メタ）アクリレートの製造方法。
【請求項２】
１，３−アダマンタンジオールを、還流状態で（メタ）アクリル酸と反応させる請求項１記載の製造方法。
【請求項３】
硫酸触媒を、１，３−アダマンタンジオール１モルに対して、０．００５〜１．０モルの割合で使用する請求項１記載の製造方法。
【発明の詳細な説明】
【技術分野】
【０００１】
本発明は、高機能性ポリマー、合成潤滑油や可塑剤等の原料として有用なアダマンチル（メタ）アクリレート類の製造方法に関する。
【背景技術】
【０００２】
硫酸触媒の存在下、アダマンタノールと（メタ）アクリル酸を反応させてアダマンチル（メタ）アクリレート類を製造する方法では、アダマンチル（メタ）アクリレート類が着色したり、メタクリル酸の重合物が多量生成する問題がある。これに対して、クレゾールスルホン酸を触媒兼重合禁止剤として用いる方法（特開平８−３１０９９５号公報）、ｐ−トルエンスルホン酸触媒を用いる方法（特公平７−６１９８０号公報）、および周期第３族元素化合物で構成される触媒を用いる方法（特開平１１−３５５２２号公報）が提案されている。しかし、これらの方法は反応速度が遅い、（メタ）アクリル基の数を制御することが難しい等の問題があった。
【先行技術文献】
【特許文献】
【０００３】
【特許文献１】特開平８−３１０９９５号公報
【特許文献２】特公平７−６１９８０号公報
【特許文献３】特開平１１−３５５２２号公報
【発明の概要】
【発明が解決しようとする課題】
【０００４】
本発明の目的は、従来技術における上記したような課題を解決し、選択的かつ高収率でアダマンチル（メタ）アクリレート類を製造する方法を提供することにある。
【課題を解決するための手段】
【０００５】
本発明者らは前記の問題点について鋭意検討した結果、硫酸触媒の存在下、アダマンタノール類を有機溶媒中（メタ）アクリル酸類と反応させるとき、アダマンタノール類に含まれるアルカリ金属またはアルカリ土類金属のハロゲン化物の含有量が０．５重量％以下である場合にアダマンチル（メタ）アクリレート類が高収率で速やかに得られることを見出し、本発明に到達した。
【０００６】
すなわち、本発明は、硫酸触媒の存在下、アダマンタノール類と（メタ）アクリル酸類を反応させてアダマンチル（メタ）アクリレート類を製造する方法において、アルカリ金属またはアルカリ土類金属のハロゲン化物の含有量が０．５重量％以下のアダマンタノール類を用いることを特徴とするアダマンチル（メタ）アクリレート類の製造方法に関するものである。
【発明の効果】
【０００７】
本発明により、高収率で速やかにアダマンチル（メタ）アクリレート類を製造することができる。
【発明を実施するための形態】
【０００８】
本発明のアダマンタノール類は下記一般式で表されるものである。
【化１】
0005561381.tif 000002
（式中、Ｒ1〜Ｒ3は、同一または異なって、水素原子、水酸基、炭素数１〜１０のアルキル基、アリール基、シクロアルキル基、炭素数１〜１０のアルコキシ基、アリールオキシ基、炭素数２〜６のアシルオキシ基、ハロゲン基を示す）
【０００９】
ここでアリール基として、フェニル基、ナフチル基等が挙げられ、シクロアルキル基として、シクロヘキシル、シクロオクチル基等が挙げられ、アリールオキシ基として、フェノキシ基等が挙げられる。
【００１０】
本発明で使用するアダマンタノール類は、アルカリ金属またはアルカリ土類金属のハロゲン化物の含有量が０．５重量％、好ましくは０．１重量％のものを用いる。アルカリ金属のハロゲン化物として、塩化ナトリウム、臭化ナトリウムが挙げられる。ハロゲン化物含有量がこの範囲より多いと、反応の途中で重合が起こる。なお、原料アダマンタノール類のハロゲン化物濃度が高い場合には、アダマンタノール類を水との相溶性が低い溶媒（例えばヘキサノール等の水に不溶のアルコール）で溶解し、有機相を水で洗浄することにより、ハロゲン化物を０．５重量％以下に低減させることができる。
【００１１】
本発明の（メタ）アクリル酸類には、アクリル酸及びメタクリル酸が含まれる。（メタ）アクリル酸類は、アダマンタノール類中の水酸基１当量に対して１．０〜１０倍当量、好ましくは１．２〜５倍当量を使用する。使用量がこの範囲より少ないと未反応のアダマンタノール類が残り、逆に多いと釜効率が低下する。
【００１２】
本発明では、硫酸を触媒として用いる。硫酸は、原料であるアダマンタノール類１モルに対して、０．００５〜１．０モル、より好ましくは０．０１〜０．１モルの割合で使用する。使用量をこの範囲より少なくすれば反応速度が低下し、逆に多くすればアダマンチル（メタ）アクリレート類の選択率が低下する。
【００１３】
本発明では、反応中の（メタ）アクリル酸の重合を抑制するため、重合禁止剤を使用する。重合禁止剤の例としては、ジフェニルピクリルヒドラジル、ジ−ｐ−フルオルフェニルアミン、トリ−ｐ−ニトロフェニルメチル、Ｎ−（３−Ｎ−オキシアニリニ−１，３−ジメチルブチリデン）アニリンオキシド、ｐ−ベンゾキノン、クロラニル、ｐ−ｔｅｒｔ−ブチルカテコール、ヒドロキノン、メチルヒドロキノン、ｐ−メトキシフェノール、ｍ−ジニトロベンゼン、ニトロソベンゼン、ｐ−フェニルジアミン、ピクリン酸、ジチオベンゾイルジスルフィド、Ｎ，Ｎ，Ｎ’，Ｎ’−テトラエチル−ｐ−フェニルジアミン、クロルアニル、分子状酸素、硫黄、塩化銅（II）等を挙げることができる。
【００１４】
重合禁止剤は（メタ）アクリル酸類１モルに対して０．００５〜１．５モル％、好ましくは０．０１〜０．５モル％を使用する。使用量がこの範囲より少ないと反応中に重合が起こり、逆に多いと重合禁止剤に由来する副生成物によりアダマンチル（メタ）アクリレート類の選択率が低下する。
【００１５】
本発明で使用する有機溶媒としては、水との相溶性が低く、アダマンチル（メタ）アクリレート類の溶解性が高く、反応に対し不活性な溶媒を選択する。また、反応中に副生する水を除去するため、水と共沸する溶媒を用いることが好ましい。そのような有機溶媒としては、ヘキサン、ヘプタン、オクタン、ノナン、デカン等の炭素数６〜１０の脂肪族炭化水素、シクロヘキサン、メチルシクロヘキサン、ジメチルシクロヘキサン、エチルシクロヘキサン等の炭素数６〜１０の脂環族炭化水素、ベンゼン、トルエン、キシレン等の芳香族炭化水素が挙げられる。これらの溶媒は単独でも２種以上の溶媒を混合した系でも使用できる。溶媒は、原料として用いるアダマンタノール類１重量部に対して、０．１〜２０重量部好ましくは１〜１０重量部の割合で使用する。
【００１６】
本発明における反応温度は、使用する有機溶媒と水との共沸温度である。反応温度が６０℃よりも低い場合は反応速度が著しく低下し、１５０℃より高い場合は、アダマンチル（メタ）アクリレート類の選択率が低下する。本発明では、エステル化反応を進行させるため、共沸により反応中に副生する水を除去することが好ましい。共沸による水の除去にはＤｅａｎ−Ｓｔａｒｋ水分離器等を用いることが出来る。
【００１７】
本発明では、反応終了後の反応液を水洗あるいはアルカリ水洗することにより硫酸触媒、未反応の（メタ）アクリル酸類等が除去される。このとき、アダマンチル（メタ）アクリレート類の溶解度をあげるため、有機溶媒を添加してもよい。添加する有機溶媒は、反応と同一のものを使用することもできるし、異なったものを使用することもできる。また、水洗は１回でもよいし、複数回行ってもよい。そして、アダマンチル（メタ）アクリレート類は有機相から蒸留、濃縮、濾過、晶析、再結晶等の公知方法で分離される。
【００１８】
本発明で製造されるアダマンチル（メタ）アクリレート類は、アダマンチルモノ（メタ）アクリレート、アダマンチルジ（メタ）アクリレート、アダマンチルトリ（メタ）アクリレート、アダマンチルテトラ（メタ）アクリレート等が含まれ、これらは置換基を有していてもよい。
［実施例］
【００１９】
以下、実施例により本発明をさらに具体的に説明する。但し、本発明はこれらの実施例により限定されるものではない。
【００２０】
参考例塩化ナトリウムを１．２重量％含む１，３−アダマンタンジオール１０ｇをヘキサノール１００ｍｌに溶解させて有機層を水４０ｍｌで２回洗浄後、濃縮、結晶化して、塩化ナトリウムを０．０５重量％含む１，３−アダマンタンジオールを得た。
【００２１】
実施例１
撹拌機、温度計、Ｄｅａｎ−Ｓｔａｒｋ水分離器、ジムロート冷却器及び空気導入管をつけた１０００ｍｌ容量の４つ口フラスコに塩化ナトリウムを０．０５重量％含む１，３−アダマンタンジオール４１．６ｇ（２４７ｍｍｏｌ）、ｎ−オクタン４００ｍｌ、メタクリル酸６２．３ｇ（７２４ｍｍｏｌ）、濃硫酸０．６０ｇ、メチルヒドロキノン０．０４５ｇを仕込んだ。少量の空気を吹き込みながら還流状態（１２５℃）で１．５時間反応した。この間、Ｄｅａｎ−Ｓｔａｒｋ水分離器を用いて副生する水を除去した。反応液を室温まで冷却後、ベンゼン３００mlを加えて不溶物を濾別した。５重量％水酸化ナトリウム水溶液３８０ｇを加えて混合、分液した後、有機相を水１５０ｍｌで５回洗浄した。有機相を減圧濃縮、濾過、乾燥し、白色粉末状のアダマンチルモノメタクリレート５０．２ｇを得た。
【００２２】
実施例２
撹拌機、温度計、Ｄｅａｎ−Ｓｔａｒｋ水分離器、ジムロート冷却器、空気導入管および下部に分液弁をつけた２０００ｍｌ容量のセパラブルフラスコに塩化ナトリウムを０．０５重量％含む１，３−アダマンタンジオール８６．４ｇ（５１３ｍｍｏｌ）、トルエン４００ｍｌ、ｎ−オクタン４００ｍｌ、アクリル酸１０８ｇ（１５００ｍｍｏｌ）、濃硫酸１．２３ｇ、ｐ−メトキシフェノール０．３７ｇを仕込んだ。少量の空気を吹き込みながら還流状態（１１２℃）で５時間反応した。この間、Ｄｅａｎ−Ｓｔａｒｋ水分離器を用いて副生する水を除去した。反応液を室温まで冷却後、不溶物を濾別した。５重量％水酸化ナトリウム水溶液８４０ｇを加えて混合、分液した後、有機相を水４００ｍｌで６回洗浄した。有機相を減圧濃縮、濾過、乾燥し、白色粉末状のアダマンチルモノアクリレート８３．８ｇを得た。
【００２３】
比較例４
塩化ナトリウムを０．５重量％含む１，３−アダマンタンジオールを用いた以外は、実施例２と同じ条件で反応させたところ、仕込みと同時に反応溶液が黄色になり、最終的に黄色に着色したアダマンチルモノアクリレートを得た。得られた結晶をメタノール／ヘキサン溶解試験したところ、白濁が認められ、重合物が少量確認された。
【００２４】
比較例１
塩化ナトリウムを１．２重量％含む１，３−アダマンタンジオールを用いた以外は、実施例１と同じ条件で反応させたところ、メタクリル酸の重合物が多量に生成した。
【００２５】
比較例２
臭化ナトリウムを１．５重量％含む１，３−アダマンタンジオールを用いた以外は、実施例２と同じ条件で反応させたところ、アクリル酸の重合物が多量に生成した。
【００２６】
本願は、特許請求の範囲に記載の発明に関するものであるが、他の態様として以下も包含し得る。
１．硫酸触媒の存在下、一般式で表されるアダマンタノール類と、アクリル酸又はメタクリル酸を反応させてアダマンチル（メタ）アクリレート類を製造する方法において、ナトリウムのハロゲン化物の含有量が０．５重量％以下のアダマンタノール類を用いることを特徴とするアダマンチル（メタ）アクリレート類の製造方法。
【化２】
0005561381.tif 000003
（式中、Ｒ１〜Ｒ３は、同一または異なって、水素原子、水酸基、炭素数１〜１０のアルキル基、アリール基、シクロアルキル基、炭素数１〜１０のアルコキシ基、アリールオキシ基、炭素数２〜６のアシルオキシ基、ハロゲン基を示す）
２．ナトリウムのハロゲン化物の含有量が０．１重量％以下である上記１記載の製造方法。